(57)【要約】【課題】粘着性、透明性及び耐衝撃性に優れるＬＣＤパネル構造体及びその製造方法並びにディスプレイ装置を提供する。【解決手段】本発明のＬＣＤパネル構造体の製造方法は、放射線硬化型液状粘着組成物を脱気する脱気工程と、上記放射線硬化型液状粘着組成物を光学フィルム表面に塗布する塗布工程と、放射線を照射し、上記放射線硬化型液状粘着組成物を硬化させて耐衝撃粘着層を形成する硬化工程と、上記耐衝撃粘着層により、ＬＣＤセルと光学フィルムとを貼り合わせる貼り合わせ工程と、を順次備え、上記耐衝撃粘着層の厚さが５０〜２０００μｍであることを特徴とする。また、本発明のＬＣＤパネル構造体Ａ１は、ＬＣＤセル１と、耐衝撃粘着層２と、光学フィルム層３と、を備え、上記耐衝撃粘着層２は、厚さが５０〜２０００μｍ、ｔａｎδのピーク値が１以上、且つ２５℃でのヘイズが１以下である。【選択図】図１
2007171521.tif 000002
【特許請求の範囲】
【請求項１】
放射線硬化型液状粘着組成物を脱気する脱気工程と、
上記脱気工程により脱気された上記放射線硬化型液状粘着組成物を液晶ディスプレイセル又は光学フィルム表面に塗布する塗布工程と、
放射線を照射することにより、上記塗布工程により塗布された上記放射線硬化型液状粘着組成物を硬化させて耐衝撃粘着層を形成する硬化工程と、
上記硬化工程により形成された上記耐衝撃粘着層により、液晶ディスプレイセルと光学フィルムとを貼り合わせる貼り合わせ工程と、
を順次備え、上記硬化工程により形成された上記耐衝撃粘着層の厚さが５０〜２０００μｍであることを特徴とする液晶ディスプレイパネル構造体の製造方法。
【請求項２】
放射線硬化型液状粘着組成物を脱気する脱気工程と、
上記脱気工程により脱気された上記放射線硬化型液状粘着組成物を基層に塗布する塗布工程と、
放射線を照射することにより、上記塗布工程により塗布された上記放射線硬化型液状粘着組成物を硬化させて耐衝撃粘着層を形成する硬化工程と、
上記硬化工程により形成された上記耐衝撃粘着層を基層から剥離し、上記耐衝撃粘着層の一方の表面に液晶ディスプレイセルを積層し、他方の表面に光学フィルムを積層することにより、上記液晶ディスプレイセルと上記光学フィルムとを貼り合わせる貼り合わせ工程と、
を順次備え、上記硬化工程により形成された上記耐衝撃粘着層の厚さが５０〜２０００μｍであることを特徴とする液晶ディスプレイパネル構造体の製造方法。
【請求項３】
上記放射線硬化型液状粘着組成物は、（Ａ）アクリルシロップ、（Ｂ）アクリレートモノマー、（Ｃ）シランカップリング剤、（Ｄ）ウレタン（メタ）アクリレート、及び（Ｅ）光重合開始剤を含有する放射線硬化型液状粘着組成物である請求項１又は２記載の液晶ディスプレイパネル構造体の製造方法。
【請求項４】
上記脱気工程後の上記放射線硬化型液状粘着組成物に含まれる溶存酸素量が飽和酸素量の９０％以下である請求項１乃至３のいずれかに記載の液晶ディスプレイパネル構造体の製造方法。
【請求項５】
上記放射線は紫外線であり、ピーク照度が５０〜１０００ｍＷ／ｃｍ２、且つ積算光量が１００〜２０００ｍＪ／ｃｍ２の条件で上記紫外線を照射する請求項１乃至４のいずれかに記載の液晶ディスプレイパネル構造体の製造方法。
【請求項６】
液晶ディスプレイセルと、該液晶ディスプレイセルの少なくとも一方の表面に積層され、放射線硬化型液状粘着組成物に放射線を照射することにより形成された耐衝撃粘着層と、該耐衝撃粘着層の表面に積層された光学フィルム層と、を備え、上記耐衝撃粘着層は、厚さが５０〜２０００μｍであり、且つ上記耐衝撃粘着層の放射線照射側表面のｔａｎδのピーク値が、他方側表面のｔａｎδのピーク値がよりも低いことを特徴とする液晶ディスプレイパネル構造体。
【請求項７】
液晶ディスプレイセルと、該液晶ディスプレイセルの少なくとも一方の表面に積層され、放射線硬化型液状粘着組成物に放射線を照射することにより形成された耐衝撃粘着層と、該耐衝撃粘着層の表面に積層された光学フィルム層と、を備え、上記耐衝撃粘着層は、厚さが５０〜２０００μｍ、ｔａｎδのピーク値が１以上、且つ２５℃でのヘイズが１以下であることを特徴とする液晶ディスプレイパネル構造体。
【請求項８】
上記耐衝撃粘着層の１８０°剥離粘着力が０．１〜１０Ｎ／２５ｍｍである請求項６又は７記載の液晶ディスプレイパネル構造体。
【請求項９】
上記耐衝撃粘着層は、（Ａ）アクリルシロップ、（Ｂ）アクリレートモノマー、（Ｃ）シランカップリング剤、（Ｄ）ウレタン（メタ）アクリレート、及び（Ｅ）光重合開始剤を含有する放射線硬化型液状粘着組成物に放射線を照射し、該放射線硬化型液状粘着組成物を硬化させることにより得られる耐衝撃粘着層である請求項６乃至８のいずれかに記載の液晶ディスプレイパネル構造体。
【請求項１０】
請求項６乃至９のいずれかに記載の液晶ディスプレイパネル構造体を備えることを特徴とする液晶ディスプレイ装置。
【発明の詳細な説明】
【技術分野】
【０００１】
本発明は、液晶ディスプレイパネル構造体（以下、「ＬＣＤパネル構造体」という。）及びその製造方法並びにディスプレイ装置に関する。更に詳しくは、本発明は、粘着性、透明性、放射線硬化性及び耐衝撃性に優れる耐衝撃粘着層を備え、透明性及び耐衝撃性に優れるＬＣＤパネル構造体及びその製造方法並びにディスプレイ装置に関する。
【背景技術】
【０００２】
近年、ディスプレイパネルとして、液晶ディスプレイ（ＬＣＤ）が使用されている。ＬＣＤは、通常、複数のフィルムが積層された積層構造体である。例えば、ＬＣＤは通常、ガラス基板で構成されるＬＣＤセルの表面に、偏光板、位相差板、視野角拡大フィルム及び輝度改善フィルム等の光学フィルムが積層されている。そして、ＬＣＤを構成する各層は、通常、各種粘着剤により形成される粘着層により貼り合わされている。
【０００３】
下記特許文献１には、２０℃での動的貯蔵弾性率が特定範囲であるガラス割れ防止粘着剤層に光学フィルムが積層されている粘着剤付光学フィルム及び該粘着剤付光学フィルムを備える液晶表示装置が記載されている。下記特許文献１には、上記ガラス割れ防止粘着剤層を形成する粘着剤として、アクリル系、ゴム系、ポリエステル系、及びシリコーン系の粘着剤を使用できることが記載されている。また、下記特許文献１には、上記粘着剤は、熱架橋型の粘着剤及び紫外線又は電子線等の光架橋型の粘着剤を使用できることが記載されている。
【０００４】
下記特許文献２には、特定のアクリレートモノマーと他のビニルモノマーとの共重合物からなる初期重合物（Ａ）と、（メタ）アクリル系モノマー（Ｂ）を含有し、且つガラス転移点が特定範囲であるアクリルシロップ樹脂組成物が記載されている。そして、下記特許文献２には、当該組成物が、紫外線又は電子線照射により硬化すること、及び各種粘着シートとして使用できることが記載されている。
【０００５】
【特許文献１】特開２００４−２７１９３５号公報
【特許文献２】特開２００５−２４００４４号公報
【発明の開示】
【発明が解決しようとする課題】
【０００６】
ＬＣＤを構成するガラス基板は、押さえつけたり、あるいはぶつけたりすることで容易に破損することが知られている。単にＬＣＤセルと偏光板等の光学フィルムとを直接粘着層で貼りあわせたＬＣＤパネル構造体では、強度が十分であるとは言えない。ＬＣＤパネル構造体の強度を高め、ＬＣＤパネル構造体、特にＬＣＤセルを構成するガラス基板の破損を防止する方法として、更に衝撃吸収層や保護フィルム層を設ける方法も考えられる。しかし、別途衝撃吸収層を設ける方法では、衝撃吸収層や保護フィルム層を設ける工程が必要となる。そこで従来より、別途衝撃吸収層を有しなくても耐衝撃性に優れるＬＣＤパネル構造体の開発が望まれていた。また、ＬＣＤパネル構造体は、各層を確実に積層できると共に、透明性に優れていることも重要である。更に、ＬＣＤパネル構造体を構成する各層を貼り合わせる粘着層を放射線照射により得る際、未反応の成分由来のガスが凝集して気泡や浮きが発生すると、平面状ディスプレイパネルの視認性に影響を及ぼす。よって、上記粘着層は、放射線硬化性に優れていることが求められている。
【０００７】
本発明は上記実情に鑑みてなされたものである。本発明は、粘着性、透明性、放射線硬化性及び耐衝撃性に優れる耐衝撃粘着層を備え、透明性及び耐衝撃性に優れるＬＣＤパネル構造体及びその製造方法並びにディスプレイ装置を提供することを目的とする。
【課題を解決するための手段】
【０００８】
本発明は以下の通りである。
（１）放射線硬化型液状粘着組成物を脱気する脱気工程と、上記脱気工程により脱気された上記放射線硬化型液状粘着組成物をＬＣＤセル又は光学フィルム表面に塗布する塗布工程と、放射線を照射することにより、上記塗布工程により塗布された上記放射線硬化型液状粘着組成物を硬化させて耐衝撃粘着層を形成する硬化工程と、上記硬化工程により形成された上記耐衝撃粘着層により、ＬＣＤセルと光学フィルムとを貼り合わせる貼り合わせ工程と、を順次備え、上記硬化工程により形成された上記耐衝撃粘着層の厚さが５０〜２０００μｍであることを特徴とするＬＣＤパネル構造体の製造方法。
（２）放射線硬化型液状粘着組成物を脱気する脱気工程と、上記脱気工程により脱気された上記放射線硬化型液状粘着組成物を基層に塗布する塗布工程と、放射線を照射することにより、上記塗布工程により塗布された上記放射線硬化型液状粘着組成物を硬化させて耐衝撃粘着層を形成する硬化工程と、上記硬化工程により形成された上記耐衝撃粘着層を基層から剥離し、上記耐衝撃粘着層の一方の表面に液晶ディスプレイセルを積層し、他方の表面に光学フィルムを積層することにより、上記液晶ディスプレイセルと上記光学フィルムとを貼り合わせる貼り合わせ工程と、を順次備え、上記硬化工程により形成された上記耐衝撃粘着層の厚さが５０〜２０００μｍであることを特徴とするＬＣＤパネル構造体の製造方法。
（３）上記放射線硬化型液状粘着組成物は、（Ａ）アクリルシロップ、（Ｂ）アクリレートモノマー、（Ｃ）シランカップリング剤、（Ｄ）ウレタン（メタ）アクリレート、及び（Ｅ）光重合開始剤を含有する放射線硬化型液状粘着組成物である上記（１）又は（２）記載のＬＣＤパネル構造体の製造方法。
（４）上記脱気工程後の上記放射線硬化型液状粘着組成物に含まれる溶存酸素量が飽和酸素量の９０％以下である上記（１）乃至（３）のいずれかに記載のＬＣＤパネル構造体の製造方法。
（５）上記放射線は紫外線であり、ピーク照度が５０〜１０００ｍＷ／ｃｍ２、且つ積算光量が１００〜２０００ｍＪ／ｃｍ２の条件で上記紫外線を照射する上記（１）乃至（４）のいずれかに記載のＬＣＤパネル構造体の製造方法。
（６）ＬＣＤセルと、該ＬＣＤセルの少なくとも一方の表面に積層され、放射線硬化型液状粘着組成物に放射線を照射することにより形成された耐衝撃粘着層と、該耐衝撃粘着層の表面に積層された光学フィルム層と、を備え、上記耐衝撃粘着層は、厚さが５０〜２０００μｍであり、且つ上記耐衝撃粘着層の放射線照射側表面のｔａｎδのピーク値が、他方側表面のｔａｎδのピーク値がよりも低いことを特徴とするＬＣＤパネル構造体。
（７）ＬＣＤセルと、該ＬＣＤセルの少なくとも一方の表面に積層され、放射線硬化型液状粘着組成物に放射線を照射することにより形成された耐衝撃粘着層と、該耐衝撃粘着層の表面に積層された光学フィルム層と、を備え、上記耐衝撃粘着層は、厚さが５０〜２０００μｍ、ｔａｎδのピーク値が１以上、且つ２５℃でのヘイズが１以下であることを特徴とするＬＣＤパネル構造体。
（８）上記耐衝撃粘着層の１８０°剥離粘着力が０．１〜１０Ｎ／２５ｍｍである上記（６）又は（７）記載のＬＣＤパネル構造体。
（９）上記耐衝撃粘着層は、（Ａ）アクリルシロップ、（Ｂ）アクリレートモノマー、（Ｃ）シランカップリング剤、（Ｄ）ウレタン（メタ）アクリレート、及び（Ｅ）光重合開始剤を含有する放射線硬化型液状粘着組成物に放射線を照射し、該放射線硬化型液状粘着組成物を硬化させることにより得られる耐衝撃粘着層である上記（６）乃至（８）のいずれかに記載のＬＣＤパネル構造体。
（１０）上記（６）乃至（９）のいずれかに記載のＬＣＤパネル構造体を備えることを特徴とする液晶ディスプレイ装置。
【発明の効果】
【０００９】
本発明のＬＣＤパネル構造体の製造方法は、耐衝撃粘着層の粘着性、透明性、放射線硬化性及び耐衝撃性（衝撃吸収性も含む。）を向上させることができる。その結果、製造されるＬＣＤパネル構造体を構成する各層を確実に固定することができ、また、ＬＣＤパネル構造体の透明性及び耐衝撃性を向上させることができる。
本発明のＬＣＤパネル構造体の製造方法において、放射線硬化型液状粘着組成物として、上記の放射線硬化型液状粘着組成物を用いることにより、上記耐衝撃粘着層の粘着性、透明性、放射線硬化性及び耐衝撃性を向上させることができる。その結果、ＬＣＤパネル構造体を構成する各層を確実に固定すると共に、ＬＣＤパネル構造体の透明性及び耐衝撃性を向上させることができる。
本発明のＬＣＤパネル構造体の製造方法において、上記脱気工程後の上記放射線硬化型液状粘着組成物に含まれる溶存酸素量が飽和酸素量の９０％以下であると、ＬＣＤパネル構造体を構成する各層を確実に固定すると共に、ＬＣＤパネル構造体の透明性及び耐衝撃性を向上させることができる。
本発明のＬＣＤパネル構造体の製造方法において、上記放射線は紫外線であり、ピーク照度が５０〜１０００ｍＷ／ｃｍ２、且つ積算光量が１００〜２０００ｍＪ／ｃｍ２の条件で上記紫外線を照射すると、ＬＣＤパネル構造体を構成する各層を確実に固定すると共に、ＬＣＤパネル構造体の透明性及び耐衝撃性を向上させることができる。
本発明のＬＣＤパネル構造体は、上記構成を備えることにより、ＬＣＤパネル構造体を構成する各層を確実に固定すると共に、ＬＣＤパネル構造体の透明性及び耐衝撃性を向上させることができる。
本発明のＬＣＤパネル構造体において、上記耐衝撃粘着層の１８０°剥離粘着力が０．１〜１０Ｎ／２５ｍｍであると、更に上記耐衝撃粘着層の粘着性を向上させることができる。その結果、本発明のＬＣＤパネル構造体を構成する各層を確実に固定することができる。
本発明のＬＣＤパネル構造体において、上記耐衝撃粘着層は、上記の特定組成の耐衝撃粘着層であると、更に上記耐衝撃粘着層の粘着性を向上させることができる。その結果、本発明のＬＣＤパネル構造体を構成する各層を確実に固定することができる。
本発明の液晶ディスプレイ装置は、本発明のＬＣＤパネル構造体を備えることにより、ＬＣＤパネル構造体を構成する各層が確実に固定されており、また、視認性及び耐衝撃性に優れている。
【発明を実施するための最良の形態】
【００１０】
以下、本発明を詳しく説明する。
（１）ＬＣＤ構造体の製造方法
第１の本発明のＬＣＤ構造体の製造方法は、放射線硬化型液状粘着組成物を脱気する脱気工程と、上記脱気工程により脱気された上記放射線硬化型液状粘着組成物をＬＣＤセル又は光学フィルム表面に塗布する塗布工程と、放射線を照射することにより、上記塗布工程により塗布された上記放射線硬化型液状粘着組成物を硬化させて耐衝撃粘着層を形成する硬化工程と、上記硬化工程により形成された上記耐衝撃粘着層により、上記ＬＣＤセルと上記光学フィルムとを貼り合わせる貼り合わせ工程と、を順次備え、上記硬化工程により形成された上記耐衝撃粘着層の厚さが５０〜２０００μｍであることを特徴とする。
【００１１】
第２の本発明のＬＣＤパネル構造体の製造方法は、放射線硬化型液状粘着組成物を脱気する脱気工程と、上記脱気工程により脱気された上記放射線硬化型液状粘着組成物を基層に塗布する塗布工程と、放射線を照射することにより、上記塗布工程により塗布された上記放射線硬化型液状粘着組成物を硬化させて耐衝撃粘着層を形成する硬化工程と、上記硬化工程により形成された上記耐衝撃粘着層を基層から剥離し、上記耐衝撃粘着層の一方の表面に液晶ディスプレイセルを積層し、他方の表面に光学フィルムを積層することにより、上記液晶ディスプレイセルと上記光学フィルムとを貼り合わせる貼り合わせ工程と、を順次備え、上記硬化工程により形成された上記耐衝撃粘着層の厚さが５０〜２０００μｍであることを特徴とする。
【００１２】
上記放射線硬化型液状粘着組成物は、放射線を照射することにより硬化し、硬化物が粘着性を有する性質を備えていれば、その組成に特に限定はない。上記放射線硬化型液状粘着組成物としては、例えば、アクリル系、ゴム系、ポリエステル系、及びシリコーン系の粘着組成物が挙げられる。透明性及び耐久性等の観点から、上記放射線硬化型液状粘着組成物として、アクリル系の放射線硬化型液状粘着組成物が好ましい。尚、上記「液状」には、溶液等の液状だけでなく、ゲル等の半固形状も含む。
【００１３】
上記アクリル系の放射線硬化型液状粘着組成物は、（メタ）アクリル酸アルキルエステルを主成分とし、紫外線等の放射線を照射することにより重合して粘着性を示す組成物であれば、その成分に特に限定はない。上記アクリル系の放射線硬化型液状粘着組成物としては、例えば、（Ａ）アクリルシロップ、（Ｂ）アクリレートモノマー、（Ｃ）シランカップリング剤、（Ｄ）ウレタン（メタ）アクリレート、及び（Ｅ）光重合開始剤のうちの少なくとも１種を含有する放射線硬化型液状粘着組成物、特に、（Ａ）アクリルシロップと、（Ｂ）アクリレートモノマー、（Ｃ）シランカップリング剤、（Ｄ）ウレタン（メタ）アクリレート、及び（Ｅ）光重合開始剤のうちの少なくとも１種とを含有する放射線硬化型液状粘着組成物等が挙げられる。上記アクリル系の放射線硬化型液状粘着組成物として具体的には、例えば、（Ａ）アクリルシロップ、（Ｂ）アクリレートモノマー、（Ｃ）シランカップリング剤、（Ｄ）ウレタン（メタ）アクリレート、及び（Ｅ）光重合開始剤を含有する放射線硬化型液状粘着組成物等が挙げられる。
【００１４】
上記（Ａ）アクリルシロップは、アクリル系モノマー及び必要に応じて他のモノマーを重合することにより得られるアクリル系重合体を含むシロップ状の組成物である。上記アクリル系モノマーとしては、例えば、（メタ）アクリル酸アルキルエステル、（メタ）アクリル酸アニールエステル、（メタ）アクリル酸アルコキシアルキル、多価アクリル酸エステル、及び脂環式アルコールのメタクリル酸エステル等が挙げられる。上記アクリル系モノマーは１種単独でもよく、２種以上併用してもよい。上記アクリル系モノマーとしては、（メタ）アクリル酸アルキルエステル又は（メタ）アクリル酸アルキルエステルを主成分とするアクリル系モノマーが好ましい。
【００１５】
上記アクリル系モノマーとしては、例えば、単官能アクリレート及び多官能アクリレートの１種又は２種以上を用いることができる。上記単官能アクリレートとして具体的には、例えば、メチル（メタ）アクリレート、エチル（メタ）アクリレート、プロピル（メタ）アクリレート、イソプロピル（メタ）アクリレート、ブチル（メタ）アクリレート、アミル（メタ）アクリレート、イソブチル（メタ）アクリレート、ｔ−ブチル（メタ）アクリレート、ペンチル（メタ）アクリレート、イソアミル（メタ）アクリレート、ヘキシル（メタ）アクリレート、ヘプチル（メタ）アクリレート、オクチル（メタ）アクリレート、イソオクチル（メタ）アクリレート、２−エチルヘキシル（メタ）アクリレート、ノニル（メタ）アクリレート、デシル（メタ）アクリレート、イソデシル（メタ）アクリレート、ウンデシル（メタ）アクリレート、ドデシル（メタ）アクリレート、ラウリル（メタ）アクリレート、ステアリル（メタ）アクリレート、イソステアリル（メタ）アクリレート、ベンジル（メタ）アクリレート、イソボルニル（メタ）アクリレート、ボルニル（メタ）アクリレート、トリシクロデカニル（メタ）アクリレート、ジシクロペンタニル（メタ）アクリレート、４−ブチルシクロヘキシル（メタ）アクリレート、アクリロイルモルホリン、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、テトラヒドロフルフリル（メタ）アクリレート、ブトキシエチル（メタ）アクリレート、エトキシジエチレングリコール（メタ）アクリレート、ベンジル（メタ）アクリレート、フェノキシエチル（メタ）アクリレート、ポリエチレングリコールモノ（メタ）アクリレート、ポリプロピレングリコールモノ（メタ）アクリレート、メトキシエチレングリコール（メタ）アクリレート、エトキシエチル（メタ）アクリレート、メトキシポリエチレングリコール（メタ）アクリレート、メトキシポリプロピレングリコール（メタ）アクリレート、ジメチルアミノエチル（メタ）アクリレート、ジエチルアミノエチル（メタ）アクリレート、及び７−アミノ−３，７−ジメチルオクチル（メタ）アクリレート等が挙げられる。上記単官能アクリレートとして、ブチル（メタ）アクリレート、２−エチルヘキシル（メタ）アクリレート、テトラヒドロフルフリル（メタ）アクリレート、４−ヒドロキシブチル（メタ）アクリレート及び２−ヒドロキシブチル（メタ）アクリレートが好ましい。上記単官能アクリレートは１種単独でもよく、２種以上を併用してもよい。
【００１６】
また、上記多官能アクリレートとして具体的には、例えば、トリメチロールプロパントリ（メタ）アクリレート、トリメチロールプロパントリオキシエチル（メタ）アクリレート、ペンタエリスリトールトリ（メタ）アクリレート、エチレングリコールジ（メタ）アクリレート、トリエチレングリコールジアクリレート、テトラエチレングリコールジ（メタ）アクリレート、トリシクロデカンジイルジメタノールジ（メタ）アクリレート、ポリエチレングリコールジ（メタ）アクリレート、１，４−ブタンジオールジ（メタ）アクリレート、１，６−ヘキサンジオールジ（メタ）アクリレート、ネオペンチルグリコールジ（メタ）アクリレート、トリプロピレングリコールジ（メタ）アクリレート、ネオペンチルグリコールジ（メタ）アクリレート、ビスフェノールＡジグリシジルエーテルの両末端（メタ）アクリル酸付加、ペンタエリスリトールトリ（メタ）アクリレート、ペンタエリスリトールテトラ（メタ）アクリレート、ポリエステルジ（メタ）アクリレート、トリス（２−ヒドキシエチル）イソシアヌレートトリ（メタ）アクリレート、トリス（２−ヒドロキシエチル）イソシアヌレートジ（メタ）アクリレート、トリシクロデカンジメタノールジ（メタ）アクリレート、ビスフェノールＡのエチレンオキサイド又はプロピレンオキサイドの付加体であるジオールのジ（メタ）アクリレート、水添ビスフェノールＡのエチレンオキサイド又はプロピレンオキサイドの付加体であるジオールのジ（メタ）アクリレート、ビスフェノールＡのジグリシジルエーテルに（メタ）アクリレートを付加させたエポキシ（メタ）アクリレート、トリシクロデカンジメタノールジ（メタ）アクリレート、及びシクロヘキサンジメタノールジ（メタ）アクリレート等が挙げられる。上記多官能アクリレートとして、トリプロピレングリコールジアクリレート、トリメチロールプロパントリ（メタ）アクリレート及びペンタエリスリトールトリ（メタ）アクリレートが好ましい。上記多官能アクリレートは１種単独でもよく、２種以上を併用してもよい。
【００１７】
上記他のモノマーとしては、例えば、アクリル酸、Ｎ−ビニルピロリドン、Ｎ−ビニルカプロラクタム、ビニルイミダゾール、ビニルピリジン、Ｎ，Ｎ−ジエチル（メタ）アクリルアミド、Ｎ，Ｎ−ジメチルアミノプロピル（メタ）アクリルアミド、ヒドロキシブチルビニルエーテル、ラウリルビニルエーテル、セチルビニルエーテル、２−エチルヘキシルビニルエーテル、ジアセトン（メタ）アクリルアミド、イソブトキシメチル（メタ）アクリルアミド、Ｎ，Ｎ−ジメチル（メタ）アクリルアミド、及びｔ−オクチル（メタ）アクリルアミド等が挙げられる。上記他のモノマーは１種単独でもよく、２種以上を併用してもよい。
【００１８】
上記（Ａ）アクリルシロップの粘度は、通常１０００〜１０００００ｃＰｓ、好ましくは２０００〜９５０００ｃＰｓ、更に好ましくは３０００〜９００００ｃＰｓ、より好ましくは１００００〜９００００ｃＰｓである。尚、この粘度は、２５℃の条件でＢ型粘度計により測定した粘度である。また、上記（Ａ）アクリルシロップに含まれるアクリル系重合体の重量平均分子量は、通常５０万〜３００万、好ましくは５０万〜２５０万、更に好ましくは６０万〜２００万、より好ましくは７０万〜１８０万である。上記粘度及び上記重量平均分子量が上記範囲であると、塗布が容易であり、また、得られる耐衝撃粘着層の粘着性及び耐衝撃性を向上させることができるので好ましい。
【００１９】
上記（Ａ）アクリルシロップは、上記アクリル系重合体だけでなく、モノマーである上記（メタ）アクリル酸アルキルエステルを含んでいてもよい。上記（Ａ）アクリルシロップが上記モノマーを含んでいると、上記（Ａ）アクリルシロップの粘度を適切な範囲とすることができる。その結果、上記（Ａ）アクリルシロップの塗布及び取り扱いを容易にすることができるので好ましい。上記モノマーを含有させる方法に特に限定はない。上記モノマーを含む上記（Ａ）アクリルシロップは、通常、上記アクリル系重合体を得る重合反応において、反応率が１００％になる前に反応を停止させることにより、上記アクリル系重合体と未反応の上記モノマーの混合物として得ることができる。
【００２０】
上記（Ｂ）アクリレートモノマーとして具体的には、例えば、上記アクリル系モノマー
等が挙げられる。上記（Ｂ）アクリレートモノマーは、１種単独で用いてもよく、２種以上併用してもよい。上記（Ｂ）アクリレートモノマーは、上記（Ａ）アクリルシロップに含まれるアクリル系重合体を構成するアクリル系モノマーと同じモノマーでもよく、異なるモノマーでもよい。
【００２１】
上記（Ｂ）アクリレートモノマーの含有量は、上記各成分の種類及び含有量等に応じて選択することができる。上記（Ｂ）アクリレートモノマーの含有量は、上記（Ａ）アクリルシロップ及び上記（Ｂ）アクリレートモノマーの含有量の合計を１００質量％とした場合、通常１〜８０質量％、好ましくは３〜７５質量％、更に好ましくは５〜７０質量％、より好ましくは１０〜６５質量％である。
【００２２】
また、上記（Ｂ）アクリレートモノマーが２種以上のアクリレートモノマーを含有する場合、各アクリレートモノマーの含有量は、必要に応じて種々の範囲とすることができる。上記（Ｂ）アクリレートモノマーが２種以上のアクリレートモノマーを含有する場合、上記各成分の種類及び含有量等に応じて選択することができる。例えば、上記（Ｂ）アクリレートモノマーの全量を１００質量％とした場合、主成分（最も含有量の多い成分）であるアクリレートモノマーの含有量は、通常３０〜９０質量％、好ましくは３５〜８５質量％、更に好ましくは４０〜８０質量％である。より具体的には、例えば、上記（Ｂ）アクリレートモノマーが、テトラヒドロフルフリルアクリレート等の脂環エーテル含有アクリレートと、２−エチルヘキシルアクリレート等のアルキルアクリレート及び４−ヒドロキシブチルアクリレート等の水酸基含有アクリレートを含有する場合、主成分であるアクリレートモノマーの含有量を上記範囲とすることができる。
【００２３】
上記（Ｃ）シランカップリング剤としては、例えば、下記式（１）で表される化合物が挙げられる。
【化１】
2007171521.tif 000003
［式（１）において、Ｘはアクリロイル基、グリシジル基、メルカプト基又はハロゲン基であり、Ｒ１は２価の有機基であり、Ｒ２は炭化水素基である。］
【００２４】
上記Ｘはアクリロイル基、グリシジル基、メルカプト基又はハロゲン基からなる群から選ばれる官能基である。この中で、特にアクリロイル基及びメルカプト基が、高い接着性を発現する上で好ましい。
【００２５】
上記Ｒ１は２価の有機基であれば、その構造に限定はない。例えば、上記Ｒ１の炭素数は、通常１〜２０、好ましくは１〜１８、更に好ましくは２〜１５、より好ましくは３〜１２である。また、上記Ｒ１は直鎖構造でもよく、分岐構造を有していてもよい。更に、上記Ｒ１は飽和有機基（飽和アルキル基等）でもよく、不飽和有機基（不飽和アルキル基等）でもよく、脂環式又は芳香族式の有機基でもよい。上記Ｒ１として具体的には、例えば、メチレン基、エチレン基、ｎ−プロピレン基、ｎ−ブチレン基、シクロヘキシル基、ベンジル基等が挙げられる。
【００２６】
上記Ｒ２は炭化水素基であれば、その種類及び構造には特に限定はない。通常、上記Ｒ２の炭素数は１〜１０、好ましくは１〜８、更に好ましくは１〜６、より好ましくは１〜４である。また、上記Ｒ２は直鎖構造でもよく、分岐構造を有していてもよい。更に、上記Ｒ１は飽和炭化水素基でもよく、不飽和炭化水素基でもよく、脂環式又は芳香族式の炭化水素基でもよい。尚、上記式（１）において、各Ｒ２同士は同じ基でもよく、異なる基でもよい。
【００２７】
上記炭化水素基としてより具体的には、例えば、（１）メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−エイコシル基、ｉ−プロピル基、ｉ−ブチル基、ｓｅｃ−ブチル基、ｔ−ブチル基、及びｔ−ドデシル基等の直鎖又は分岐アルキル基、（２）シクロペンチル基、シクロブチル基、シクロペンチル基、及びシクロヘキシル基等の脂環族基、ノルボルニル基、トリシクロデカニル基、テトラシクロドデシル基、アダマンチル基、メチルアダマンチル基、エチルアダマンチル基、及びブチルアダマンチル基等の有橋脂環族基、（３）ビニル基及びプロペニル基等のアルケニル基、（４）フェニル基、トルイル基、ベンジル基、メチルベンジル基、キシリル基、メシチル基、ナフチル基、及びアントリル基等のアリール基、並びに（５）ピリジル基、イミダゾリル基、モルホリニル基、ピペリジニル基、ピロリジニル基等のヘテロアリール基等が挙げられる。この中で、炭素数１〜３のアルキル基（メチル基、エチル基、ｎ−プロピル基、ｉ−プロピル基）が好ましい。
【００２８】
また、上記式（１）中、上記Ｒ１及びＲ２は、構造中に更に他の官能基又は原子を有していてもよい。他の官能基としては、例えば、チオール基、ヒドロキシル基、エーテル基、チオエーテル基、スルフィニル基、スルホニル基、カルボニル基、カルボキシル基、カルボン酸無水物基、ニトリル基、及びアミド基等が挙げられる。また、上記原子としては、例えば、各種へテロ原子（酸素原子、窒素原子、硫黄原子等）及びハロゲン原子（フッ素原子、塩素原子、ヨウ素原子等）が挙げられる。上記他の官能基又は原子は１種のみでもよく、２種以上含んでいてもよい。また、上記他の官能基又は原子の数も特に限定はなく、１個でもよく、２個以上含んでいてもよい。
【００２９】
上記式（１）で表される化合物として具体的には、例えば、３−（メタ）アクリロキシプロピルトリアルコキシシラン、３−グリシドキシプロピルトリアルコキシシラン、ビニルトリアルコキシシラン、テトラアルコキシシラン、３−メルカプトプロピルトリアルコキシシラン、３−クロロプロピルトリアルコキシシラン等が上げられる。これらの中で、炭素数１〜２のアルコキシシリル基を有するシランカップリング剤が好ましい。特に３−（メタ）アクリロキシプロピルトリメトキシシラン、３−（メタ）アクリロキシプロピルトリエトキシシラン及び３−メルカプトプロピルトリアルコキシシランが、高い接着性を発現する上で好ましい。
【００３０】
上記（Ｃ）シランカップリング剤の含有量は、上記各成分の種類及び含有量等に応じて選択することができる。上記（Ｃ）シランカップリング剤の含有量は、通常、上記（Ａ）アクリルシロップ及び上記（Ｂ）アクリレートモノマーの含有量の合計１００質量部に対して０．０５〜５質量部、好ましくは０．１〜３質量部、更に好ましくは０．２〜２質量部、より好ましくは０．３〜１．５質量部である。
【００３１】
上記（Ｄ）ウレタン（メタ）アクリレートは、ジイソシアネート、水酸基含有（メタ）アクリレート、及びジオールを反応させて得られるウレタン（メタ）アクリレートを使用することが好ましい。この反応としては、例えば、（１）ジオール、ジイソシアネート及び水酸基含有（メタ）アクリレートを一括に仕込んで反応させる方法、（２）ジオール及びジイソシアネートを反応させ、次いで水酸基含有（メタ）アクリレートを反応させる方法、（３）ジイソシアネート及び水酸基含有（メタ）アクリレートを反応させ、次いでジオールを反応させる方法、並びに（４）ジイソシアネート及び水酸基含有（メタ）アクリレートを反応させ、次いでジオールを反応させ、最後にまた水酸基含有（メタ）アクリレートを反応させる方法等が挙げられる。
【００３２】
上記（Ｄ）ウレタン（メタ）アクリレートは、ジオールが１分子中に好ましくは２分子以上の繰り返し単位、より好ましくは１分子中に３分子以上の繰り返し単位として含まれるように、上記ジオールと上記ジイソシアネートとの反応割合等を調整して反応させる。具体的には、例えば、上記ジイソシアネートのモル比は、上記ジオール１モルに対して１．５モル以下になるように調整する。上記水酸基含有（メタ）アクリレートの割合は、上記ジオールと上記ジイソシアネートのモル比から計算される過剰のイソシアネート当量に対して１．０〜１．５当量となるように調整することが好ましい。
【００３３】
上記ジイソシアネートとしては、例えば、２，４−トリレンジイソシアネート、２，６−トリレンジイソシアネート、１，３−キシリレンジイソシアネート、１，４−キシリレンジイソシアネート、１，５−ナフタレンジイソシアネート、ｍ−フェニレンジイソシアネート、ｐ−フェニレンジイソシアネート、３，３’−ジメチル−４，４’−ジフェニルメタンジイソシアネート、４，４’−ジフェニルメタンジイソシアネート、３，３’−ジメチルフェニレンジイソシアネート、４，４’−ビフェニレンジイソシアネート、１，６−ヘキサンジイソシアネート、イソホロンジイソシアネート、メチレンビス（４−シクロヘキシルイソシアネート）、２，２，４−トリメチルヘキサメチレンジイソシアネート、ビス（２−イソシアネートエチル）フマレート、６−イソプロピル−１，３−フェニルジイソシアネート、４−ジフェニルプロパンジイソシアネート、リジンジイソシアネート、水添ジフェニルメタンジイソシアネート、水添キシリレンジイソシアネート、テトラメチルキシリレンジイソシアネート、２，５（又は６）−ビス（イソシアネートメチル）−ビシクロ［２．２．１］ヘプタン等が挙げられる。これらのうち、特に、脂肪族系化合物である２，４−トリレンジイソシアネート、イソホロンジイソシアネート、キシリレンジイソシアネート、メチレンビス（４−シクロヘキシルイソシアネート）が好ましい。ジイソシアネート成分に脂肪族系化合物を用いることで、加熱時の黄変が抑制することができる。より良好な加熱時の低黄変性を求める場合は、イソホロンジイソシアネート又はメチレンビス（４−シクロヘキシルイソシアネート）を用いることが好ましい。これらのジイソシアネートは、単独であるいは２種以上を組み合わせて用いることができる。
【００３４】
上記水酸基含有（メタ）アクリレートとしては、例えば、２−ヒドロキシエチル（メタ）アクリレート、２−ヒドロキシプロピル（メタ）アクリレート、２−ヒドロキシブチル（メタ）アクリレート、２−ヒドロキシ−３−フェニルオキシプロピル（メタ）アクリレート、１，４−ブタンジオールモノ（メタ）アクリレート、２−ヒドロキシアルキル（メタ）アクリロイルホスフェート、４−ヒドロキシブチル（メタ）アクリレート、４−ヒドロキシシクロヘキシル（メタ）アクリレート、１，６−ヘキサンジオールモノ（メタ）アクリレート、ネオペンチルグリコールモノ（メタ）アクリレート、トリメチロールプロパンジ（メタ）アクリレート、トリメチロールエタンジ（メタ）アクリレート、ペンタエリスリトールトリ（メタ）アクリレート、ジペンタエリスリトールペンタ（メタ）アクリレート、アルキルグリシジルエーテル、アリルグリシジルエーテル、グリシジル（メタ）アクリレートの如きグリシジル基含有化合物と、（メタ）アクリル酸との付加反応により得られる化合物等を挙げることができる。これら水酸基含有（メタ）アクリレートのうち、特に、２−ヒドロキシエチル（メタ）アクリレート、２−ヒドロキシプロピル（メタ）アクリレート等が好ましい。これらの、水酸基含有（メタ）アクリレートは、単独であるいは、２種以上組み合わせて用いることができる。
【００３５】
上記ジオールの例としては、脂肪族ポリエーテルジオール、環状ポリエーテルジオール、ポリエステルジオール、ポリカーボネートジオール、及びポリカプロラクトンジオール等が挙げられる。
【００３６】
上記脂肪族ポリエーテルジオールとしては、例えば、ポリエチレングリコール、ポリプロピレングリコール、ポリテトラメチレングリコール、ポリヘキサメチレングリコール、ポリヘプタメチレングリコール、ポリデカメチレングリコール又は２種以上のイオン重合性環状化合物を開環共重合させて得られるポリエーテルジオール等が挙げられる。上記イオン重合性環状化合物としては、例えば、エチレンオキシド、プロピレンオキシド、１，２−ブチレンオキシド、ブテン−１−オキシド、イソブテンオキシド、３，３−ビスクロロメチルオキセタン、テトラヒドロフラン、２−メチルテトラヒドロフラン、３−メチルテトラヒドロフラン、ジオキサン、トリオキサン、テトラオキサン、シクロヘキセンオキシド、スチレンオキシド、エピクロルヒドリン、グリシジルメタクリレート、アリルグリシジルエーテル、アリルグリシジルカーボネート、ブタジエンモノオキシド、イソプレンモノオキシド、ビニルオキセタン、ビニルテトラヒドロフラン、ビニルシクロヘキセンオキシド、フェニルグリシジルエーテル、ブチルグリシジルエーテル、安息香酸グリシジルエステル等の環状エーテル類が挙げられる。また、上記イオン重合性環状化合物と、エチレンイミン等の環状イミン類、β−プロピオラクトン、グリコール酸ラクチド等の環状ラクトン酸、あるいはジメチルシクロポリシロキサン類とを開環共重合させたポリエーテルジオールを使用することもできる。上記２種以上のイオン重合性環状化合物の具体的な組み合わせとしては、例えばテトラヒドロフランとプロピレンオキシド、テトラヒドロフランと２−メチルテトラヒドロフラン、テトラヒドロフランと３−メチルテトラヒドロフラン、テトラヒドロフランとエチレンオキシド、プロピレンオキシドとエチレンオキシド、ブテン−１−オキシドとエチレンオキシド、テトラヒドロフラン、ブテン−１−オキシド、エチレンオキシドの３元重合体等を挙げることができる。これらのイオン重合性環状化合物の開環共重合体はランダムに結合していてもよいし、ブロック状の結合をしていてもよい。これらの中で、ポリプロピレングリコール、ポリブチレングリコール、１，２−ブチレンオキシドとエチレンオキシドとの共重合体及びプロピレンオキシドとエチレンオキシドとの共重合体からなる群から選ばれる少なくとも１種のジオールを使用することが好ましい。
【００３７】
上記脂肪族ポリエーテルジオールの市販品としては、例えば、ＰＰＧ−４００、ＰＰＧ１０００、ＰＰＧ２０００、ＰＰＧ３０００、ＥＸＣＥＮＯＬ７２０、１０２０、２０２０、ＰＲＥＭＩＮＯＬ  ＰＭＬ  Ｓ−Ｘ４００１、ＰＭＬ  Ｓ−４００３、ＰＭＬ  Ｓ−Ｘ４００４、ＰＭＬ  Ｓ−Ｘ４００８、ＰＭＬ  Ｓ−Ｘ４０１１、ＰＭＬ  Ｓ−Ｘ４０１６、ＮＰＭＬ−４００２Ａ（以上、旭硝子ウレタン社製）、ＥＯ／ＢＯ５００、ＥＯ／ＢＯ１０００、ＥＯＢＯ／２０００、ＥＯ／ＢＯ３０００、ＥＯ／ＢＯ４０００（以上、第一工業製薬社製）、ＰＴＭＧ６５０、ＰＴＭＧ１０００、ＰＴＭＧ２０００（以上、三菱化学社製）、ＰＥＧ１０００、ユニセーフＤＣ１１００、ＤＣ１８００（以上、日本油脂社製）、ＰＰＴＧ２０００、ＰＰＴＧ１０００、ＰＴＧ４００、ＰＴＧＬ２０００（以上、保土谷化学工業社製）、Ｚ−３００１−４、Ｚ−３００１−５、ＰＢＧ２０００Ａ、ＰＢＧ２０００Ｂ（以上、第一工業製薬社製）等を挙げることができる。
【００３８】
上記環状ポリエーテルジオールしては、例えば、ビスフェノールＡのアルキレンオキサイド付加ジオール、ビスフェノールＦのアルキレンオキサイド付加ジオール、水添ビスフェノールＡ、水添ビスフェノールＦ、水添ビスフェノールＡのアルキレンオキサイド付加ジオール、水添ビスフェノールＦのアルキレンオキサイド付加ジオール、ハイドロキノンのアルキレンオキサイド付加ジオール、ナフトハイドロキノンのアルキレンオキサイド付加ジオール、アントラハイドロキノンのアルキレンオキサイド付加ジオール、１，４−シクロヘキサンジオールおよびそのアルキレンオキサイド付加ジオール、トリシクロデカンジオール、トリシクロデカンジメタノール、ペンタシクロペンタデカンジオール、ペンタシクロペンタデカンジメタノール等が挙げられる。これらの中で、ビスフェノールＡのアルキレンオキサイド付加ジオール、水添ビスフェノールＡのアルキレンオキサイド付加ジオール、トリシクロデカンジメタノールが好ましい。上記環状ポリエーテルポリオールの市販品としては、例えばユニオールＤＡ４００、ＤＡ７００、ＤＡ１０００、ＤＢ４００（以上、日本油脂社製）、Ｎ１１６２（第一工業製薬社製）、トリシクロデカンジメタノール（三菱化学社製）等を挙げることができる。
【００３９】
上記ポリエステルジオールとしては、ジオールと二酸塩基とを反応して得られるポリエステルジオール等が挙げられる。上記ジオールとしては、例えば、エチレングリコール、ポリエチレングリコール、プロピレングリコール、ポリプロピレングリコール、テトラメチレングリコール、ポリテトラメチレングリコール、１，６−ヘキサンジオール、ネオペンチルグリコール、１，４−シクロヘキサンジメタノール、３−メチル−１，５−ペンタンジオール、１，９−ノナンジオール、２−メチル−１，８−オクタンジオール等が挙げられる。また二塩基酸としては、例えばフタル酸、イソフタル酸、テレフタル酸、マレイン酸、フマール酸、アジピン酸、セバシン酸等を挙げることができる。上記ポリエステルジオールの市販品としては、クラポールＰ−２０１０、ＰＭＩＰＡ、ＰＫＡ−Ａ、ＰＫＡ−Ａ２、ＰＮＡ−２０００（以上、クラレ社製）等が挙げられる。
【００４０】
上記ポリカーボネートジオールとしては、例えば、ポリテトラヒドロフランのポリカーボネート、１，６−ヘキサンジオールのポリカーボネート等が挙げられる。上記ポリカーボネートジオールの市販品としては、ＤＮ−９８０、９８１、９８２、９８３（以上、日本ポリウレタン社製）、ＰＣ−８０００（米国ＰＰＧ社製）、及びＰＣ−ＴＨＦ−ＣＤ（ＢＡＳＦ社製）等が挙げられる。
【００４１】
上記ポリカプロラクトンジオールとしては、例えば、ε−カプロラクトンと、エチレングリコール、ポリエチレングリコール、プロピレングリコール、ポリプロピレングリコール、テトラメチレングリコール、ポリテトラメチレングリコール、１，２−ポリブチレングリコール、１，６−ヘキサンジオール、ネオペンチルグリコール、１，４−シクロヘキサンジメタノール、１，４−ブタンジオール等のジオールとを反応させて得られるポリカプロラクトンジオールが挙げられる。これらのジオールとして、プラクセル２０５、２０５ＡＬ、２１２、２１２ＡＬ、２２０、２２０ＡＬ（以上、ダイセル化学工業社製）等が市販品として入手することができる。
【００４２】
上記ジオールの数平均分子量は、好ましくは３００〜１５，０００であり、更に好ましくは１０００〜１２０００、特に好ましくは２０００〜１２０００である。
【００４３】
上記以外の他のジオールも数多く使用することができる。このような他のジオールとしては、例えば、エチレングリコール、１，４−ブタンジオール、１，５−ペンタンジオール、１，６−ヘキサンジオール、ネオペンチルグリコール、１，４−シクロヘキサンジメタノール、ジシクロペンタジエンのジメチロール化合物、トリシクロデカンジメタノール、β−メチル−δ−バレロラクトン、ヒドロキシ末端ポリブタジエン、ヒドロキシ末端水添ポリブタジエン、ヒマシ油変性ポリオール、ポリジメチルシロキサンの末端ジオール化合物、ポリジメチルシロキサンカルビトール変性ジオール等が挙げられる。
【００４４】
これら他のジオール成分の数平均分子量は、３００〜５０００、好ましくは３００〜２０００、更に好ましくは３００〜１０００である。
【００４５】
また、上記ジオール成分と共にジアミンを併用することも可能である。このようなジアミンとしては、例えば、エチレンジアミン、テトラメチレンジアミン、ヘキサメチレンジアミン、パラフェニレンジアミン、４，４’−ジアミノジフェニルメタン等のジアミンやヘテロ原子を含むジアミン、及びポリエーテルジアミン等が挙げられる。
【００４６】
上記（Ｄ）ウレタン（メタ）アクリレートには、更にジイソシアネート１モルに対して水酸基含有（メタ）アクリレート化合物２モルを反応させたウレタン（メタ）アクリレートを配合することもできる。かかるウレタン（メタ）アクリレートとしては、例えば、ヒドロキシエチル（メタ）アクリレートと２，４−トリレンジイソシアネートの反応物、ヒドロキシエチル（メタ）アクリレートと２，５（または６）−ビス（イソシアネートメチル）−ビシクロ［２．２．１］ヘプタンの反応物、ヒドロキシエチル（メタ）アクリレートとイソホロンジイソシアネートの反応物、ヒドロキシプロピル（メタ）アクリレートと２，４−トリレンジイソシアネートの反応物、ヒドロキシプロピル（メタ）アクリレートとイソホロンジイソシアネートの反応物が挙げられる。
【００４７】
上記（Ｄ）ウレタン（メタ）アクリレートの含有量は、上記各成分の種類及び含有量等に応じて選択することができる。上記（Ｄ）ウレタン（メタ）アクリレートの含有量は、通常、上記（Ａ）アクリルシロップ及び上記（Ｂ）アクリレートモノマーの含有量の合計１００質量部に対して０．１〜２０質量部、好ましくは０．２〜１８質量部、更に好ましくは０．３〜１５質量部である。
【００４８】
上記（Ｅ）光重合開始剤としては、例えば、１−ヒドロキシシクロヘキシルフェニルケトン、２，２−ジメトキシ−２−フェニルアセトフェノン、キサントン、フルオレノン、ベンズアルデヒド、フルオレン、アントラキノン、トリフェニルアミン、カルバゾール、３−メチルアセトフェノン、４−クロロベンゾフェノン、４，４′−ジメトキシベンゾフェノン、４，４′−ジアミノベンゾフェノン、ミヒラーケトン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−〔４−（メチルチオ）フェニル〕−２−モルホリノ−プロパン−１−オン、２，４，６−トリメチルベンゾイルジフェニルホスフィンオキサイド等が挙げられる。上記（Ｅ）光重合開始剤の市販品としては、例えば、イルガキュア１８４、３６９、６５１、５００、９０７、ＣＧＩ１７００、ＣＧＩ１７５０、ＣＧＩ１８５０、ＣＧ２４−６１、Ｄａｒｏｃｕｒｅ１１７３（以上、チバ・スペシャルティ・ケミカルズ社製）、ルシリンＬＲ８７２８（ＢＡＳＦ社製）、ユベクリルＰ３６（ＵＣＢ社製）等が挙げられる。上記（Ｅ）光重合開始剤として、２，２−ジメトキシ−２−フェニルアセトフェノン、１−ヒドロキシシクロヘキシルフェニルケトン及び２，４，６−トリメチルベンゾイルジフェニルホスフィンオキサイドが好ましい。上記（Ｅ）光重合開始剤は、１種単独で用いてもよいが、２種以上の光重合開始剤を併用してもよい。
【００４９】
上記（Ｅ）光重合開始剤の含有量は、上記各成分の種類及び含有量等に応じて選択することができる。上記（Ｅ）光重合開始剤の含有量は、通常、上記（Ａ）アクリルシロップ及び上記（Ｂ）アクリレートモノマーの含有量の合計１００質量部に対して０．１〜１５質量部、好ましくは０．１〜１０質量部、更に好ましくは０．５〜８質量部、より好ましくは０．５〜５質量部である。
【００５０】
上記（Ｅ）光重合開始剤は必要に応じて、光増感剤を添加することが好ましい。該光増感剤としては、例えば、トリエチルアミン、ジエチルアミン、Ｎ−メチルジエタノールアミン、エタノールアミン、４−ジメチルアミノ安息香酸、４−ジメチルアミノ安息香酸メチル、４−ジメチルアミノ安息香酸エチル、及び４−ジメチルアミノ安息香酸イソアミル等が挙げられる。上記光増感剤の市販品としては、例えばユベクリルＰ１０２、１０３、１０４、１０５（以上、ＵＣＢ社製）等が挙げられる。
【００５１】
上記放射線硬化型液状粘着組成物は、その性能を損なわない限り、必要に応じて他の成分を含んでいてもよい。上記他の成分として、例えば、顔料、染料、滑剤、軟化剤、光増感剤、酸化防止剤、老化防止剤、熱安定剤等の安定剤、耐候剤、金属不活性剤、紫外線吸収剤、光安定剤、銅害防止剤等の安定剤、防菌・防かび剤、分散剤、可塑剤、結晶核剤、難燃剤、粘着付与剤、発泡助剤、架橋剤、共架橋剤、加硫剤、加硫助剤、発泡剤、酸化チタン、カーボンブラック等の着色剤、フェライト等の金属粉末、ガラス繊維、金属繊維等の無機繊維、炭素繊維、アラミド繊維等の有機繊維、複合繊維、チタン酸カリウムウィスカー等の無機ウィスカー、ガラスビーズ、ガラスバルーン、ガラスフレーク、アスベスト、マイカ、炭酸カルシウム、タルク、シリカ、ケイ酸カルシウム、ハイドロタルサイト、カオリン、けい藻土、グラファイト、軽石、エボ粉、コットンフロック、コルク粉、硫酸バリウム、フッ素樹脂、ポリマービーズ等の充填剤又はこれらの混合物、ポリオレフィンワックス、セルロースパウダー、ゴム粉、木粉等の充填剤、低分子量ポリマー、シランカップリング剤、並びにチタンカップリング剤等が挙げられる。これらは１種単独で用いてもよく、２種以上を併用してもよい。
【００５２】
また、上記放射線硬化型液状粘着組成物は、紫外線や加熱による黄変を抑制するために、下記式（５）で表される亜リン酸エステルとフェノール基を有する化合物を添加することができる。
（Ｒ９Ｏ）ｎＰ（ＯＲ１０）３−ｎ      （５）
（式（５）中、ｎは１〜３の整数を示し、Ｒ９はフェノール性水酸基を有する有機基を示し、Ｒ１０はリン原子を含んでいてもよい有機基を示す。）
【００５３】
上記Ｒ９及びＲ１０は、炭素以外の元素を有してもよい。該炭素以外の元素としては、例えば、窒素、硫黄、酸素、ハロゲン及びリンが挙げられる。また、上記Ｒ９及びＲ１０は、２以上の上記Ｒ９及びＲ１０が連結した環状の有機基でもよい。
【００５４】
上記Ｒ９としては、例えば、ベンゼン又はナフタレン環上に１〜３個のアルキル基、アルコキシ基又はハロゲン原子が置換していてもよいヒドロキシフェニル、ヒドロキシナフチル又はヒドロキシフェニルアルキル基が挙げられる。また上記Ｒ１０としては、例えば、アルキル基、アリール基、又はアラルキル基等が挙げられる。ここでアリール基としては、アルキル基、アルコキシ基、ハロゲン原子等が置換していてもよいフェニル又はナフチル基が挙げられる。アリールアルキル基としては、アルキル基、アルコキシ基、ハロゲン原子等が置換していてもよいフェニルアルキル基が挙げられる。また、上記のように、上記Ｒ９及び上記Ｒ１０は連結していてもよい。上記Ｒ１０がリン原子を含む場合としては、２〜４価のアルカン残基又は２〜４価の芳香族炭化水素残基等にフェノール性水酸基を有する亜リン酸エステルが２〜４個結合している場合が挙げられる。尚、上記式（５）中、上記Ｒ９が２以上ある場合、各Ｒ９同士は同じ基でもよく、異なる基でもよい。同様に、上記Ｒ１０が２以上ある場合、各Ｒ１０同士は同じ基でもよく、異なる基でもよい。
【００５５】
上記式（５）で表される亜リン酸エステル基とフェノール性水酸基を有する化合物の具体例としては、２−メチル−４−ヒドロキシフェニルジエチルホスファイト、２−ｔ−ブチル−４−ヒドロキシフェニルジエチルホスファイト、２，５−ジ−ｔ−ブチル−４−ヒドロキシフェニルジエチルホスファイト、ビス（２，５−ジ−ｔ−ブチル−４−ヒドロキシフェニル）エチルホスファイト、トリス（２，５−ジ−ｔ−ブチル−４−ヒドロキシフェニル）ホスファイト、テトラキス（２，５−ジ−ｔ−ブチル−４−ヒドロキシフェニル）−２，５−ジ−ｔ−ブチル−ヒドロキシキノンジイル−ホスファイトが挙げられる。
【００５６】
上記式（５）で表される亜リン酸エステル基とフェノール性水酸基を有する化合物として、特に好ましくは、下記式（６）又は（７）で表される化合物が挙げられる。これら亜リン酸エステル基とフェノール性水酸基を有する化合物の市販品としては、例えば、「スミライザーＧＰ」（住友化学工業社製）が挙げられる。
【化２】
2007171521.tif 000004
【化３】
2007171521.tif 000005
【００５７】
上記式（５）で表される亜リン酸エステル基とフェノール性水酸基を有する化合物の含有量は、上記放射線硬化型液状粘着組成物の全量に対して好ましくは０．１〜１０質量％、更に好ましくは０．１〜５質量％、特に好ましくは０．１〜３質量％である。
【００５８】
上記放射線硬化型液状粘着組成物は、硬化後のタックを減少させるために、ジアルキルアミノ安息香酸エステルを含有させることができる。上記ジアルキルアミノ安息香酸エステルの具体例としては、例えばジアルキルアミノ安息香酸のメチル、エチル、プロピル、ブチル又はイソアミルエステル等のジアルキルアミノ安息香酸アルキルエステル等を挙げることができる。ここで、ジアルキルアミノ基のアルキル基としては炭素数１〜６のものが好ましい。エステル残基としては炭素数１〜６のアルキル基が好ましい。またジアルキルアミノ安息香酸のジアルキルアミノ基とカルボキシル基とはベンゼン環上のパラ位に結合しているのが好ましい。これらの中でもｐ−ジメチルアミノ安息香酸エチルが特に好ましい。上記ジアルキルアミノ安息香酸エステルの市販品としては、カヤキュアＥＰＡ、カヤキュアＤＭＢＩ（以上、日本化薬社製）等が挙げられる。上記ジアルキルアミノ安息香酸エステルの含有量は、端面の硬化性の点から、上記放射線硬化型液状粘着組成物の全量に対して０．０５〜５質量％であるのが好ましく、より好ましくは０．１〜３質量％、特に好ましくは０．２〜１質量％である。
【００５９】
上記放射線硬化型液状粘着組成物は、耐湿熱性を向上させるために、芳香族チオール化合物を含有させることができる。上記芳香族チオール化合物としては、メルカプト基を有する芳香族複素環化合物が好ましく、具体例としては、例えばメルカプトベンズオキサゾール、メルカプトベンゾチアゾール、１−フェニル−５−メルカプト−１Ｈ−テトラゾール等が挙げられる。上記芳香族チオール化合物の市販品としては、ノクセラー  Ｍ、ノクセラー  Ｍ−Ｐ、ノクラック  ＭＢ、ノクラックＭＭＢ（以上、大内新興化学工業社製）、アクセル Ｍ、アンテージ ＭＢ（以上、川口化学工業社製）、サンセラー Ｍ、サンセラー Ｍ−Ｇ（以上、三新化学社製）、ソクシノール Ｍ、スミライザー ＭＢ（以上、住友化学工業社製）等が挙げられる。上記芳香族チオール化合物の含有量は、耐湿熱性の点から、上記放射線硬化型液状粘着組成物の全量に対して０．０１〜５質量％であるのが好ましく、より好ましくは０．０５〜４質量％である。
【００６０】
上記放射線硬化型液状粘着組成物は、熱安定性及び色安定性を向上させるために、酸化防止剤を含有させることができる。上記酸化防止剤の種類に特に制限は無いが、フェノールのヒドロキシル基が結合した炭素原子の両側の炭素原子に、メチル基及び炭素数が１〜８の炭化水素基が結合した構造を有するヒンダードフェノール型酸化防止剤を好ましく使用することができる。上記ヒンダードフェノール型酸化防止剤としては、例えば、ベンゼンプロパン酸−３，５−ビス（１，１−ジメチルエチル）−４−ヒドロキシ、エチレンビス（オキシエチレン）ビス［３−（５−ｔｅｒｔ−ブチル−４−ヒドロキシ−ｍ−トリル）プロピオネート］、３，９−ビス［２−｛３−（３−ｔｅｒｔ−ブチル−４−ヒドロキシ−５−メチルフェニル）プロピオニロキシ｝−１，１−ジメチルエチル］−２，４，８，１０−テトラオキサスピロ［５．５］ウンデカン、トリエチレングリコール−ビス｛３−（３−ｔｅｒｔ−ブチル−５−メチル−４−ヒドロキシフェニル）プロピオネート｝、２，２−チオ−ジエチレンビス｛３−（３，５−ジ−ｔｅｒｔ−ブチル−４−ヒドロキシフェニル）プロピオネート｝等が挙げられる。上記ヒンダードフェノール型酸化防止剤の市販品としては、例えば、イルガノックス２４５、１０３５（以上、チバ・スペシャルティ・ケミカルズ社製）、スミライザーＧＡ−８０（住友化学工業社製）等が挙げられる。上記ヒンダードフェノール型酸化防止剤の含有量は、熱安定性及び色安定性の点から、上記放射線硬化型液状粘着組成物の全量に対して好ましくは０．０１〜３質量％、より好ましくは０．０３〜１質量％、さらに好ましくは０．０５〜０．５質量％である。
【００６１】
上記脱気工程は、上記放射線硬化型液状粘着組成物から溶存酸素量を減少させる工程である。本発明のＬＣＤパネル構造体の製造方法は、上記脱気工程を備えることにより、上記放射線硬化型液状粘着組成物を放射線により硬化する際、上記放射線硬化型液状粘着組成物の放射線照射側及びその反対側をバランスよく硬化させることができる。上記放射線硬化型液状粘着組成物の脱気方法は、上記放射線硬化型液状粘着組成物から溶存酸素量を減少させることができる限り、特に限定はない。例えば、上記放射線硬化型液状粘着組成物を含む反応容器を減圧することによる真空脱気、窒素やヘリウム等の不活性ガスを上記放射線硬化型液状粘着組成物に溶解させて溶存酸素量を減らすことによる不活性ガスのバブリング、超音波を与えることによる超音波脱気、及び上記放射線硬化型液状粘着組成物を中空糸等の薄膜と接触させ、膜を隔てた一方の空間を真空状態として薄膜の内外間のガス濃度差をドライビング・フォースとして脱気する薄膜脱気等が挙げられる。真空脱気の場合、例えば、上記放射線硬化型液状粘着組成物を攪拌しながら、室温（２０〜３０℃）、−０．０９ＭＰａＧで１時間の条件で減圧することにより、脱気することができる。
【００６２】
上記脱気工程後の上記放射線硬化型液状粘着組成物に含まれる溶存酸素量には特に限定はない。上記脱気工程後の上記放射線硬化型液状粘着組成物に含まれる溶存酸素量として好ましくは飽和酸素量の９０％以下、更に好ましくは８５％以下、より好ましくは８０％以下、特に好ましくは１０〜７５％である。上記溶存酸素量を上記範囲とすることにより、上記放射線硬化型液状粘着組成物を放射線により硬化する際、上記放射線硬化型液状粘着組成物の放射線照射側及びその反対側をバランスよく硬化することができる。その結果、粘着性と耐衝撃性のバランスに優れた耐衝撃粘着層を得ることができるので好ましい。
【００６３】
上記塗布工程は、上記脱気工程により脱気した上記放射線硬化型液状粘着組成物を、ＬＣＤセル表面、光学フィルム表面、又は基層表面に塗布する工程である。上記ＬＣＤセル表面に上記放射線硬化型液状粘着組成物を塗布する場合、通常、上記ＬＣＤセルの視認側表面に塗布される。
【００６４】
上記光学フィルムは、ＬＣＤパネル構造体を構成する公知の各種光学フィルムを用いることができる。上記光学フィルムとして具体的には、例えば、紫外線カット板、偏光板（偏光板を構成する各種フィルム等も含む）、アレイ基板、カラーフィルタ、視野角拡大フィルム、アンチリフレクションフィルム、アンチグレアフィルム、透明導電膜、位相差フィルム、電磁波吸収フィルム、赤外線吸収フィルム及びタッチパネル用フィルム等の１種又は２種以上が挙げられる。上記偏光板を構成する各種フィルム等としては、偏光フィルム、基板フィルム、及び保護フィルム等が挙げられる。
【００６５】
上記基層は、上記放射線硬化型液状粘着組成物を塗布して上記耐衝撃粘着層を形成することができ、且つ上記耐衝撃粘着層を剥離することができる限り、その材質・形状・構造に特に限定はない。上記基層として具体的には、例えば、上記耐衝撃粘着層を保護する保護フィルム層が挙げられる。該保護フィルム層の材質・形状・構造について特に限定はない。例えば、上記保護フィルム層の材質としては、ＰＥＴ（ポリエチレンテレフタレート）等のポリエステル、ポリアミド、ポリイミド、ポリオレフィン、ポリカーボネート、アクリル系樹脂、及びフッ素樹脂等の樹脂、又は樹脂を紙に含浸させることにより得られる樹脂含浸紙等が挙げられる。尚、上記保護フィルム層は透明でもよく、透明でなくてもよい。また、上記保護フィルム層の形状は、シート状でもよく、フィルム状でもよい。更に、上記保護フィルム層は単層構造でもよく、２層以上の積層体でもよい。例えば、積層体としては、基材フィルムの少なくとも片面にゴムフィルムを積層した積層体等が挙げられる。また、上記保護フィルム層が２以上ある場合、各保護フィルム層は同じ材質・形状・構造の保護フィルム層でもよく、材質、形状又は構造が異なる保護フィルム層を併用してもよい。
【００６６】
また、上記保護フィルム層の表面には、剥離層を設けることができる。該剥離層を有すると、上記耐衝撃粘着層を上記保護フィルム層から容易に剥離することができる。上記剥離層を設ける方法は特に限定はない。例えば、上記剥離層は、上記保護フィルム層表面に剥離コート剤を塗布することにより設けることができる。そして、本発明の上記塗布工程では、上記保護フィルム層表面に上記剥離層を設けた後、該剥離層表面に上記放射線硬化型液状粘着組成物を塗布する。該剥離コート剤の種類については特に限定はない。上記剥離コート剤として具体的には、例えば、シリコーン系コート剤、無機系コート剤、フッ素コート剤、有機無機ハイブリッド系コート剤等が挙げられる。
【００６７】
上記放射線硬化型液状粘着組成物を上記ＬＣＤセル表面、上記光学フィルム表面又は上記基層表面に塗布する方法は特に限定はない。上記塗布の方法としては、例えば、ロールコーターにより塗布する他、溶媒キャスト法、スピンコート法等が挙げられる。尚、上記塗布は、人為的に上記放射線硬化型液状粘着組成物を上記ＬＣＤセル表面、上記光学フィルム又は上記基層表面に塗布する方法だけでなく、上記ＬＣＤセル表面、上記光学フィルム又は上記基層表面に上記放射線硬化型液状粘着組成物を滴下し、次いで上記ＬＣＤセル表面、上記光学フィルム又は上記基層を積層することにより、上記放射線硬化型液状粘着組成物を上記ＬＣＤセル表面、上記光学フィルム又は上記基層表面全体に広げる方法も含む。例えば、（１）上記ＬＣＤセル表面に上記放射線硬化型液状粘着組成物を滴下し、次いで上記光学フィルムを上記ＬＣＤセル表面に積層することにより、上記放射線硬化型液状粘着組成物を上記ＬＣＤセル表面の表面全体に広げる方法、（２）上記光学フィルム表面に上記放射線硬化型液状粘着組成物を滴下し、次いで上記ＬＣＤセルを上記光学フィルム表面に積層することにより、上記放射線硬化型液状粘着組成物を上記光学フィルム表面の表面全体に広げる方法、（３）上記基層表面に上記放射線硬化型液状粘着組成物を滴下し、次いで別の基層を上記基層表面に積層することにより、上記放射線硬化型液状粘着組成物を上記基層表面の表面全体に広げる方法等が挙げられる。
【００６８】
上記硬化工程は、放射線を照射することにより、上記塗布工程により塗布された上記放射線硬化型液状粘着組成物を硬化させる工程である。上記放射線の種類は、上記放射線硬化型液状粘着組成物を硬化させることができる限り特に限定はない。上記放射線としては、例えば、可視光、紫外線、電子線、Ｘ線等活性エネルギー線等が挙げられる。上記放射線としては好ましくは、光（可視光又は紫外線）である。上記紫外線の線源としては、例えば、水銀アーク、炭素アーク、低圧水銀ランプ、中・高圧水銀ランプ、メタルハライドランプ、ケミカルランプ、ブックライトランプ等の公知の照射装置等が挙げられる。
【００６９】
上記放射線の照射条件についても特に限定はない。上記放射線として紫外線を用いる場合、該紫外線の波長範囲は、通常１５０〜５００ｎｍ、好ましくは１８０〜４６０ｎｍ、更に好ましくは２００〜４００ｎｍである。また、上記紫外線のピーク照度は、５０〜１０００ｍＷ／ｃｍ２、好ましくは５０〜８００ｍＷ／ｃｍ２、更に好ましくは５０〜７００ｍＷ／ｃｍ２、より好ましくは５０〜６００ｍＷ／ｃｍ２とすることができる。更に、上記紫外線の積算光量は１００〜２０００ｍＪ／ｃｍ２、好ましくは１５０〜１５００ｍＪ／ｃｍ２、更に好ましくは２００〜１３００ｍＪ／ｃｍ２、より好ましくは２５０〜１０００ｍＪ／ｃｍ２とすることができる。
【００７０】
本発明のＬＣＤパネル構造体の製造方法では、上記紫外線照射の条件として、低照度で且つ積算光量大の条件とすることが好ましい。即ち、本発明のＬＣＤパネル構造体の製造方法では、上記硬化工程において、低照度の紫外線を長時間照射することが好ましい。具体的には、例えば、上記紫外線照射の条件は、上記紫外線のピーク照度が５０〜１０００ｍＷ／ｃｍ２であり、且つ上記紫外線の積算光量が１００〜２０００ｍＪ／ｃｍ２の条件とすることができる。上記紫外線照射の好ましい条件は、上記紫外線のピーク照度が５０〜８００ｍＷ／ｃｍ２であり、且つ上記紫外線の積算光量が１５０〜１５００ｍＪ／ｃｍ２、の条件とすることができる。上記紫外線照射の更に好ましい条件は、上記紫外線のピーク照度が５０〜７００ｍＷ／ｃｍ２であり、且つ上記紫外線の積算光量が２００〜１３００ｍＪ／ｃｍ２の条件とすることができる。上記紫外線照射の好ましい条件は、上記紫外線のピーク照度が５０〜６００ｍＷ／ｃｍ２であり、且つ上記紫外線の積算光量が２５０〜１０００ｍＪ／ｃｍ２の条件とすることができる。上記紫外線のピーク照度及び積算光量を上記範囲とすることにより、上記耐衝撃粘着層の透明性、粘着性、放射線硬化性及び耐衝撃性のバランスが良好となり、また、耐衝撃性及び放射線硬化性を高めることができるので好ましい。
【００７１】
上記放射線の照射は、窒素ガス等の不活性ガスで置換した酸素のない雰囲気中で行うことができる。また、上記放射線の照射は、空気雰囲気中で行うこともできる。上記放射線の照射を空気雰囲気中で行うと、上記耐衝撃粘着層の放射線照射面側の粘着性を高めることができる。
【００７２】
本発明の製造方法により得られる耐衝撃粘着層の厚さは５０〜２０００μｍ、好ましくは１００〜１５００μｍ、更に好ましくは１５０〜１０００μｍ、より好ましく２００〜８００μｍである。上記厚さが上記範囲内であると、十分な耐衝撃性を維持することができるので好ましい。
【００７３】
上記耐衝撃粘着層は、粘着性、透明性、放射線硬化性及び耐衝撃性に優れる。具体的には、上記耐衝撃粘着層のヘイズ、１８０°剥離粘着力、及びｔａｎδのピーク値は、後述の範囲とすることができる。
【００７４】
本発明の上記貼り合わせ工程は、上記硬化工程により形成された上記耐衝撃粘着層により、上記ＬＣＤセルと上記光学フィルムとを貼り合わせる工程である。この工程により、上記ＬＣＤセル表面に上記耐衝撃粘着層が積層され、該耐衝撃粘着層表面に上記光学フィルムが積層されたＬＣＤパネル構造体を得ることができる。上記貼り合わせ工程は、上記耐衝撃粘着層により、ＬＣＤセルと光学フィルムとを貼り合わせることができる限り、その具体的内容に特に限定はない。
【００７５】
第２の本発明のＬＣＤパネル構造体の製造方法では、上記硬化工程により形成された上記耐衝撃粘着層を基層から剥離し、上記耐衝撃粘着層の一方の表面にＬＣＤセルを積層し、他方の表面に光学フィルムを積層することにより、上記ＬＣＤセルと上記光学フィルムとを貼り合わせる。この方法によれば、上記基層により、使用前の上記耐衝撃粘着層の破損を防ぐことができる。この方法において、上記耐衝撃粘着層の基層からの剥離と、上記ＬＣＤセル及び上記光学フィルムの積層の順序には特に限定はない。例えば、上記硬化工程により形成された上記耐衝撃粘着層の基層と反対側の表面に光学フィルムを積層し、上記基層を上記耐衝撃粘着層から剥離し、上記耐衝撃粘着層の他方の表面にＬＣＤセルを積層することにより、上記ＬＣＤセルと上記光学フィルムとを貼り合わせることができる。
【００７６】
第２の本発明のＬＣＤパネル構造体の製造方法によれば、上記硬化工程と上記貼り合わせ工程を連続して行ってもよいが、必ずしも連続して行う必要はない。例えば、上記硬化工程により、上記基層表面に上記耐衝撃粘着層を形成し、後日、上記耐衝撃粘着層を基層から剥離し、上記耐衝撃粘着層の表面にＬＣＤセル及び光学フィルムを積層することができる。更に、この方法によれば、上記耐衝撃粘着層へのＬＣＤセル及び光学フィルムの積層も、連続して行ってもよいが、必ずしも連続して行う必要はない。例えば、上記耐衝撃粘着層の両表面に上記基層を設け、初めにいずれか一方の基層のみを剥離し、ＬＣＤセル又は光学フィルムを積層し、後日、他方の基層を剥離し、ＬＣＤセル又は光学フィルムを積層することができる。
【００７７】
上記貼り合わせ工程として具体的には、例えば、以下の方法が挙げられる。尚、下記（４）及び（５）の方法では、上記硬化工程と上記貼り合わせ工程がほぼ同時に進行する。
（１）ＬＣＤセル表面に上記耐衝撃粘着層を形成した後、該耐衝撃粘着層表面に光学フィルムを積層することにより、上記ＬＣＤセルと上記光学フィルムとを貼り合わせる。
（２）光学フィルム表面に上記耐衝撃粘着層を形成した後、上記耐衝撃粘着層表面にＬＣＤセルを積層することにより、上記ＬＣＤセルと上記光学フィルムとを貼り合わせる。
（３）ＬＣＤセル表面及び光学フィルム表面に上記耐衝撃粘着層を形成した後、該耐衝撃粘着層同士を粘着させることにより、上記ＬＣＤセルと上記光学フィルムとを貼り合わせる。
（４）ＬＣＤセル表面に上記放射線硬化型液状粘着組成物を滴下し、次いで光学フィルムを上記ＬＣＤセル表面に積層することにより、上記放射線硬化型液状粘着組成物を上記ＬＣＤセル表面の表面全体に広げ、次いで、上記放射線硬化型液状粘着組成物に放射線を照射し、上記耐衝撃粘着層を形成すると共に、上記ＬＣＤセルと上記光学フィルムとを貼り合わせる。
（５）光学フィルム表面に上記放射線硬化型液状粘着組成物を滴下し、次いでＬＣＤセルを上記光学フィルム表面に積層することにより、上記放射線硬化型液状粘着組成物を上記光学フィルム表面の表面全体に広げ、次いで、上記放射線硬化型液状粘着組成物に放射線を照射し、上記耐衝撃粘着層を形成すると共に、上記ＬＣＤセルと上記光学フィルムとを貼り合わせる。
（６）基層表面に上記耐衝撃粘着層を形成した後、上記耐衝撃粘着層の基層と反対側の表面に光学フィルムを積層し、上記基層を上記耐衝撃粘着層から剥離し、上記耐衝撃粘着層の他方の表面にＬＣＤセルを積層することにより、上記ＬＣＤセルと上記光学フィルムとを貼り合わせる。
（７）基層表面に上記耐衝撃粘着層を形成した後、上記耐衝撃粘着層の基層と反対側の表面にＬＣＤセルを積層し、上記基層を上記耐衝撃粘着層から剥離し、上記耐衝撃粘着層の他方の表面に光学フィルムを積層することにより、上記ＬＣＤセルと上記光学フィルムとを貼り合わせる。
（８）両表面に基層を備える上記耐衝撃粘着層を形成した後、一方の上記基層を剥離して上記ＬＣＤセルを積層し、次いで、他方の上記基層を剥離して上記光学フィルムを積層することにより、上記ＬＣＤセルと上記光学フィルムとを貼り合わせる。
（９）両表面に基層を備える上記耐衝撃粘着層を形成した後、一方の上記基層を剥離して上記光学フィルムを積層し、次いで、他方の上記基層を剥離して上記ＬＣＤセルを積層することにより、上記ＬＣＤセルと上記光学フィルムとを貼り合わせる。
【００７８】
（２）ＬＣＤパネル構造体
第１の本発明のＬＣＤパネル構造体は、ＬＣＤセルと、該ＬＣＤセルの少なくとも一方の表面に積層され、放射線を照射することにより形成された耐衝撃粘着層と、該耐衝撃粘着層の表面に積層された光学フィルム層と、を備え、上記耐衝撃粘着層は、厚さが５０〜２０００μｍであり、且つ上記耐衝撃粘着層の放射線照射側表面のｔａｎδのピーク値が、他方側表面のｔａｎδのピーク値がよりも低いことを特徴とする。
第２の本発明のＬＣＤパネル構造体は、ＬＣＤセルと、該ＬＣＤセルの少なくとも一方の表面に積層された耐衝撃粘着層と、該耐衝撃粘着層の表面に積層された光学フィルム層と、を備え、上記耐衝撃粘着層は、厚さが５０〜２０００μｍ、ｔａｎδのピーク値が１以上、且つ２５℃でのヘイズが１以下であることを特徴とする。
【００７９】
本発明のＬＣＤパネル構造体を図１〜図３に例示する。
図１及び図２のＬＣＤパネル構造体Ａ１及びＡ２は、ＬＣＤセル１と、該ＬＣＤセルの少なくとも一方の表面（通常は視認側表面）に積層された耐衝撃粘着層２と、該耐衝撃粘着層２の表面に積層された光学フィルム層３と、を備える。図２のＬＣＤパネル構造体Ａ２の上記光学フィルム層３は、光学フィルム層３ａ及び３ｂの積層体である。また、図３のＬＣＤパネル構造体Ａ３は、ＬＣＤセル１の両面に積層された耐衝撃粘着層２ａ及び２ｂと、該耐衝撃粘着層２ａ及び２ｂの表面にそれぞれ積層された光学フィルム層３ａ及び３ｂと、を備える。
【００８０】
第１の本発明のＬＣＤパネル構造体の上記耐衝撃粘着層は、放射線を照射することにより形成され、放射線照射側表面のｔａｎδのピーク値が、他方側表面のｔａｎδのピーク値がよりも低い。上記耐衝撃粘着層は、粘着力に優れると共に、透明性、放射線硬化性、及び耐衝撃性にも優れる。本発明のＬＣＤパネル構造体は、上記耐衝撃粘着層を有することにより、ＬＣＤパネル構造体を確実に固定できると共に、粘着層と衝撃吸収層とを別々に設けなくても、透明性及び耐衝撃性に優れたＬＣＤパネル構造体とすることができる。
【００８１】
第２の本発明の上記耐衝撃粘着層の２５℃（特に２５℃、０．５ｍｍ厚の条件）でのヘイズは、通常１以下、好ましくは０．５以下、更に好ましくは０．３以下である。尚、ヘイズの測定方法は、実施例に記載の方法である。上記ヘイズが上記範囲であると、透明性に優れたＬＣＤパネル構造体を得ることができるので好ましい。尚、第１の本発明の上記耐衝撃粘着層の２５℃（特に２５℃、０．５ｍｍ厚の条件）でのヘイズも、上記範囲とすることができる。
【００８２】
第２の本発明の上記耐衝撃粘着層のｔａｎδのピーク値は１．０以上、好ましくは１．１以上、更に好ましくは１．２以上、より好ましくは１．３以上である。尚、ｔａｎδのピーク値の測定方法は、実施例に記載の方法である。上記ｔａｎδのピーク値が上記範囲であると、耐衝撃性に優れたＬＣＤパネル構造体を得ることができるので好ましい。尚、第１の本発明の上記耐衝撃粘着層の放射線照射側表面のｔａｎδのピーク値も、上記範囲とすることができる。
【００８３】
上記耐衝撃粘着層の厚さは５０〜２０００μｍ、好ましくは１００〜１５００μｍ、更に好ましくは１５０〜１０００μｍ、より好ましく２００〜８００μｍである。上記厚さが上記範囲内であると、十分な耐衝撃性を維持することができるので好ましい。
【００８４】
本発明の上記耐衝撃粘着層は、上記厚さ及び物性を備える限り、その材質・形状・構造に特に限定はない。例えば、上記耐衝撃粘着層は、通常シート状、フィルム状等の固形状物であるが、その他、ゲル状物等の半固形状物でもよい。また、上記耐衝撃粘着層の１８０°剥離粘着力は０．１Ｎ／２５ｍｍ以上、好ましくは０．３Ｎ／２５ｍｍ以上、更に好ましくは０．５Ｎ／２５ｍｍ以上、より好ましくは０．８Ｎ／２５ｍｍ以上、特に好ましくは１Ｎ／２５ｍｍ以上である。上記耐衝撃粘着層は、１８０°剥離粘着力が上記範囲であることから、粘着性に優れている。
【００８５】
また、上記耐衝撃粘着層は、単層構造でもよく、同一又は異なる材質、物性を有する２層以上の層で構成される多層構造でもよい。多層構造の上記耐衝撃粘着層としては、例えば、厚さ又はｔａｎδのピーク値が異なる２以上の層を積層してなる耐衝撃粘着層が挙げられる。
【００８６】
上記光学フィルム層は、ＬＣＤパネル構造体を構成する公知の各種光学フィルムを用いて形成することができる。上記光学フィルムとして具体的には、例えば、紫外線カット板、偏光板（偏光板を構成する各種フィルム等も含む）、アレイ基板、カラーフィルタ、視野角拡大フィルム、アンチリフレクションフィルム、アンチグレアフィルム、透明導電膜、位相差フィルム、電磁波吸収フィルム、赤外線吸収フィルム及びタッチパネル用フィルム等の１種又は２種以上が挙げられる。上記偏光板を構成する各種フィルム等としては、偏光フィルム、基板フィルム、及び保護フィルム等が挙げられる。
【００８７】
上記光学フィルム層は、図１に示すように１層のみでもよく、図２及び図３に示すように、２層以上の多層構造でもよい。上記光学フィルム層が多層構造の場合、上記光学フィルム層同士は、公知の接着剤により貼り合わせることができる。また、上記光学フィルム層同士は、本発明のＬＣＤパネル構造体に含まれる上記耐衝撃粘着層を別途形成し、これにより貼り合わせてもよい。
【００８８】
（３）ディスプレイ装置
本発明のディスプレイ装置は、本発明のＬＣＤパネル構造体を有することを特徴とする。本発明のディスプレイ装置としては、例えば電子・電気機器等のディスプレイ装置が挙げられる。上記ディスプレイ装置の用途は特に限定はない。該用途としては、例えば、デスクトップ型コンピュータ用ディスプレイ等のディスプレイ機能単体の用途の他、携帯電話、携帯情報端末（いわゆるＰＤＡ、モバイル機器を含む）、ノート型コンピュータ、車載用コンピュータ、タッチパネル、テレビジョン、時計及び測定機器等が挙げられる。
【００８９】
本発明のディスプレイ装置は、携行及び据置き等の形態を問わない。更に、本発明のディスプレイ装置は、板状ディスプレイ装置であれば好ましいが、その形状は問わない。例えば、平坦でもよいし、湾曲していても構わない。
【実施例】
【００９０】
以下、本発明について、実施例を挙げて具体的に説明する。尚、本発明は、これらの実施例に何ら制約されるものではない。また、実施例中の「％」及び「部」は、特に断らない限り質量基準である。
【００９１】
（１）放射線硬化型液状粘着組成物の調製
原料として、以下の物質を使用した。そして、以下に記載の方法により、放射線硬化型液状粘着組成物（Ａ１）〜（Ａ７）を調製した。放射線硬化型液状粘着組成物（Ａ１）〜（Ａ７）の組成及び割合を表１に示す。
（Ａ）アクリルシロップ
新綜工業社製、商品名「ＢＡ−６」（粘度；８００００ｃＰｓ）
（Ｂ）アクリレートモノマー
テトラヒドロフルフリルアクリレート、２−エチルヘキシルアクリレート、４−ヒドロキシブチルアクリレート、及びトリメチロールプロパントリアクリレート
（Ｃ）シランカップリング剤
３−メタクリロキシプロピルトリメトキシシラン
（Ｄ）ウレタンアクリレート
ダイセルユーシービー社製、商品名「エベクリル２７０」
（Ｅ）光重合開始剤
１−ヒドロキシシクロヘキシルフェニルケトン及び２，４，６−トリメチルベンゾイルジフェニルホスフィンオキシド
【００９２】
<放射線硬化型液状粘着組成物（Ａ１）>
窒素置換された内容積１リットルの反応容器に、アクリルシロップ（新綜工業社製、商品名「ＢＡ−６」）３５０ｇ、テトラヒドロフルフリルアクリレート（大阪有機化学工業社製）３５０ｇ、ウレタンアクリレート７０ｇ（ダイセルユーシービー社製、商品名「Ｅｂｅｃｒｙｌ２７０」）、３−メタクリロキシプロピルトリメトキシシラン０．７ｇ（信越化学工業社製、商品名「ＫＢＭ−５０３」）、１−ヒドロキシシクロヘキシルフェニルケトン１．１ｇ（チバ・スペシャルティ・ケミカルズ社製、商品名「イルガキュア１８４」）、及び２，４，６−トリメチルベンゾイルジフェニルホスフィンオキサイド０．７ｇ（旭電化工業社製、商品名「オプトマーＳＰ２４６」）を投入した。次いで、室温で３時間撹拌して放射線硬化型液状粘着組成物（Ａ１）を得た。
【００９３】
その後、上記反応容器を減圧して、上記放射線硬化型液状粘着組成物（Ａ１）を撹拌しながら真空脱気を行った。真空脱気１時間後の上記放射線硬化型液状粘着組成物（Ａ１）の溶存酸素量は飽和酸素量の７１％であった。また、上記放射線硬化型液状粘着組成物（Ａ１）の重量減少は１％であった。
【００９４】
<放射線硬化型液状粘着組成物（Ａ２）>
上記テトラヒドロフルフリルアクリレート３５０ｇの代わりに、２−エチルヘキシルアクリレート３５０ｇを用い、上記放射線硬化型液状粘着組成物（Ａ１）と同様の方法により、上記放射線硬化型液状粘着組成物（Ａ２）を得た。その後、上記反応容器を減圧して、撹拌しながら真空脱気を行った。真空脱気１時間後の上記放射線硬化型液状粘着組成物（Ａ２）の溶存酸素量は飽和酸素量の７２％であった。また、上記放射線硬化型液状粘着組成物（Ａ２）の重量減少は１％であった。
【００９５】
<放射線硬化型液状粘着組成物（Ａ３）>
上記テトラヒドロフルフリルアクリレート３５０ｇの代わりに、上記テトラヒドロフルフリルアクリレート１７５ｇ及び２−エチルヘキシルアクリレート１７５ｇを用い、上記放射線硬化型液状粘着組成物（Ａ１）と同様の方法により、上記放射線硬化型液状粘着組成物（Ａ３）を得た。その後、上記反応容器を減圧して、撹拌しながら真空脱気を行った。真空脱気１時間後の上記放射線硬化型液状粘着組成物（Ａ３）の溶存酸素量は飽和酸素量の７２％であった。また、上記放射線硬化型液状粘着組成物（Ａ３）の重量減少は１％であった。
【００９６】
<放射線硬化型液状粘着組成物（Ａ４）>
上記テトラヒドロフルフリルアクリレート３５０ｇの代わりに、上記テトラヒドロフルフリルアクリレート２６２．５ｇ及び２−エチルヘキシルアクリレート８７．５ｇを用い、上記放射線硬化型液状粘着組成物（Ａ１）と同様の方法により、上記放射線硬化型液状粘着組成物（Ａ４）を得た。その後、上記反応容器を減圧して、撹拌しながら真空脱気を行った。真空脱気１時間後の上記放射線硬化型液状粘着組成物（Ａ４）の溶存酸素量は飽和酸素量の７１％であった。また、上記放射線硬化型液状粘着組成物（Ａ４）の重量減少は１％であった。
【００９７】
<放射線硬化型液状粘着組成物（Ａ５）>
上記テトラヒドロフルフリルアクリレート３５０ｇの代わりに、上記４−ヒドロキシブチルアクリレート３５０ｇを用い、上記放射線硬化型液状粘着組成物（Ａ１）と同様の方法により、上記放射線硬化型液状粘着組成物（Ａ５）を得た。その後、上記反応容器を減圧して、撹拌しながら真空脱気を行った。真空脱気１時間後の上記放射線硬化型液状粘着組成物（Ａ５）の溶存酸素量は飽和酸素量の７３％であった。また、上記放射線硬化型液状粘着組成物（Ａ５）の重量減少は１％であった。
【００９８】
<放射線硬化型液状粘着組成物（Ａ６）>
上記テトラヒドロフルフリルアクリレート３５０ｇの代わりに、上記テトラヒドロフルフリルアクリレート１７５ｇ及び４−ヒドロキシブチルアクリレート１７５ｇを用い、上記放射線硬化型液状粘着組成物（Ａ１）と同様の方法により、上記放射線硬化型液状粘着組成物（Ａ６）を得た。その後、上記反応容器を減圧して、撹拌しながら真空脱気を行った。真空脱気１時間後の上記放射線硬化型液状粘着組成物（Ａ６）の溶存酸素量は飽和酸素量の７３％であった。また、上記放射線硬化型液状粘着組成物（Ａ６）の重量減少は１％であった。
【００９９】
<放射線硬化型液状粘着組成物（Ａ７）>
上記テトラヒドロフルフリルアクリレート３５０ｇの代わりに、上記テトラヒドロフルフリルアクリレート１７５ｇ及びトリメチロールプロパントリアクリレート１７５ｇを用い、上記放射線硬化型液状粘着組成物（Ａ１）と同様の方法により、上記放射線硬化型液状粘着組成物（Ａ７）を得た。その後、上記反応容器を減圧して、撹拌しながら真空脱気を行った。真空脱気１時間後の上記放射線硬化型液状粘着組成物（Ａ７）の溶存酸素量は飽和酸素量の７０％であった。また、上記放射線硬化型液状粘着組成物（Ａ７）の重量減少は１％であった。
【０１００】
尚、上記放射線硬化型液状粘着組成物（Ａ１）〜（Ａ７）の溶存酸素量は、以下の方法により測定した。
乾燥空気で置換した内容積１リットルの反応容器に、上記放射線硬化型液状粘着組成物５００ｇを投入して、次いで乾燥空気を供給し、室温で１時間攪拌して上記放射線硬化型液状粘着組成物の飽和酸素溶液を作成した。尚、上記乾燥空気の供給は、反応容器内の圧力が１気圧を保つように圧力計で確認しながら行った。そして、有機溶媒用ＤＯメーター（セントラル科学社製、商品名「ＵＣ−１２−ＳＯＬ」）を用いて、上記放射線硬化型液状粘着組成物の飽和酸素溶液の飽和酸素量（ＤＯメーターの表示値）を測定した。次に、上記ＤＯメーターを用いて、真空脱気した上記放射線硬化型液状粘着組成物の飽和酸素量（ＤＯメーターの表示値）を測定した。これらの表示値に基づいて、以下の計算式から溶存酸素量（％）を計算した。
溶存酸素量（％）＝Ａ×１００／Ｂ
Ａ；真空脱気後のＤＯメーターの表示値
Ｂ；飽和酸素溶液のＤＯメーターの表示値
【０１０１】
【表１】
2007171521.tif 000006
【０１０２】
（２）耐衝撃粘着層の製造
基層として、厚さ１００μｍの剥離コート付ポリエステルフィルム（帝人デュポン社製、商品名「ピューレックスＡ７１」）を用いた。そして、上記放射線硬化型液状粘着組成物（Ａ１）〜（Ａ７）を、上記基層の上記剥離コート表面に塗布した。上記放射線硬化型液状粘着組成物（Ａ１）〜（Ａ７）は、バーコーターにより塗布した。紫外線の線源として、メタルハライドランプ（アイグラフィックス社製）を用いた。そして、ピーク照度１７０ｍＷ／ｃｍ２、積算光量５００ｍＪ／ｃｍ２の条件で、塗布した上記放射線硬化型液状粘着組成物（Ａ１）〜（Ａ７）に紫外線を照射した。この紫外線照射により、上記放射線硬化型液状粘着組成物（Ａ１）〜（Ａ７）を硬化させて、耐衝撃粘着層を製造した。尚、この耐衝撃粘着層の厚さを表２に示す。
【０１０３】
尚、比較例６の耐衝撃粘着層は、真空脱気を行わなかったこと以外は実施例１と同様の方法で製造した耐衝撃粘着層である。比較例６で用いた放射線硬化型液状粘着組成物の溶存酸素は、飽和酸素量の９８％であった。
【０１０４】
（３）評価
上記方法により得られた各耐衝撃粘着層と、光学フィルムである偏光板（住友化学工業社製、商品名「スミカランＳＱ−１８３２Ａ」）とを貼り合わせて、耐衝撃粘着積層構造体を得た。上記耐衝撃粘着層は、その紫外線照射面が上記偏光板と接するように貼り合わせた。次いで、上記耐衝撃粘着積層構造体から、上記剥離コート付ポリエステルフィルムを剥離した。そして、衝撃粘着積層構造体の耐衝撃粘着層をＬＣＤセルに貼り合わせることにより、実施例１〜６及び比較例２〜６のＬＣＤパネル構造体を作製した。このＬＣＤパネル構造体を用い、下記に記載の方法により、透明性、粘着性、放射線硬化性及び耐衝撃性を評価した。その結果を表２及び３に示す。尚、比較例１は、上記偏光板の代わりに公知の粘着剤付きの偏光板（住友化学工業社製、商品名「スミカランＳＱ−１８３２ＡＰ」）を用い、これと上記ＬＣＤセルとを貼り合わせて得たＬＣＤパネル構造体である。
【０１０５】
（Ａ）透明性
上記ＬＣＤパネル構造体について、ＢＹＫ−ガードナーＧｍｂｈ社製モデル（ｈａｚｅ−ｇａｒｄ  ｐｌｕｓ）を使用して、２５℃におけるヘイズ（％）を求めた。このヘイズに基づいて、透明性を評価した。ヘイズが１未満のときは透明性が良好であり、ヘイズ値が１以上のときは透明性が不十分である。
（Ｂ）耐衝撃性
〔試験１〕
測定装置として、動的粘弾性測定装置（レオメトリック・サイエンティフィック・エフイー社製、ＲＳＡＩＩ）を用いた。該装置を用い、上記実施例１〜６及び比較例１〜６の各ＬＣＤパネル構造体を構成する上記耐衝撃粘着層について、−７０℃から１５０℃までの温度分散測定を行い、ｔａｎδのピーク値を測定した。測定条件は、周波数１Ｈｚ、引張モードである。ｔａｎδのピーク値が１以上のときは耐衝撃性が良好であり、ｔａｎδのピーク値が１未満のときは耐衝撃性が不十分である。
〔試験２〕
図４に示すように、大理石等からなる基台６２の上に厚さ１ｍｍのアクリル板６１（日東樹脂工業社製、「クラレックス」）を載せた。この上に、実施例１〜６及び比較例１〜６の各ＬＣＤパネル構造体Ａを載置した。上記ＬＣＤパネル構造体Ａは、そのＬＣＤセル１が上記アクリル板６１に接している。次いで、鉄球７（直径５ｃｍ、質量５５０ｇ）を、所定高さから上記実施例１〜６及び比較例１〜６の各ＬＣＤパネル構造体Ａ上に自由落下させ、衝突させた。その後、上記ＬＣＤセル１の割れの有無を目視で確認した。そして、上記ＬＣＤセル１の割れが生じた時の高さの中で一番低い値を落球高度（ｃｍ）として求めた。この落球高度の値が大きいほど耐衝撃性に優れていることを意味する。
（Ｃ）粘着性
上記実施例１〜６及び比較例１〜６の各ＬＣＤパネル構造体を構成する上記各耐衝撃粘着積層構造体を２５ｍｍ幅でカットした。次いで、上記耐衝撃粘着積層構造体から、上記剥離コート付ポリエステルフィルムを剥離して、脱脂処理をした無アルカリガラスに貼り合わせた。上記ガラスに貼合した積層体を用いて、１８０°剥離試験を行い、剥離強度（Ｎ／２５ｍｍ）を測定した。この剥離強度を粘着性の指標とした。尚、上記１８０°剥離試験は、引張試験機（島津製作所社製、商品名「ＡＧ２０００」）を用いて、２５℃、引張速度３００ｍｍ／ｍｉｎの条件で行った。
（Ｄ）放射線硬化性
上記実施例１〜６及び比較例１〜６の各ＬＣＤパネル構造体を構成する上記耐衝撃粘着積層構造体を作製後、室温で１週間静置した。次いで、耐衝撃粘着層の内部や耐衝撃粘着層と偏光板又は剥離コート付ポリエステルフィルムの界面における気泡や浮きの発生を目視で確認した。この結果に基づいて、以下の指標で放射線硬化性を判断した。尚、放射線硬化性が十分でない場合は、未反応の成分由来のガスが凝集して気泡や浮きが発生する。
○：耐衝撃粘着層の内部や界面に気泡や浮きの発生が見られず、放射線硬化性が良好。
×：耐衝撃粘着層の内部や界面に気泡や浮きの発生が見られ、放射線硬化性に劣る。
【０１０６】
【表２】
2007171521.tif 000007
【０１０７】
【表３】
2007171521.tif 000008
【０１０８】
（実施例の効果）
本発明に含まれる実施例１〜６のＬＣＤパネル構造体は、パネル割れ高さが２０ｃｍ〜４０ｃｍと、耐衝撃粘着層を有しない比較例１のＬＣＤパネル構造体と比べて４倍以上の値を示す。また、実施例１〜６のＬＣＤパネル構造体を構成する上記耐衝撃粘着層は、ｔａｎδのピーク値が１．１〜１．６である。よって、本発明のＬＣＤパネル構造体は、耐衝撃性に優れていることが分かる。また、実施例１〜６のＬＣＤパネル構造体は、ヘイズが０．１であり、透明性に優れることが分かる。
【０１０９】
一方、比較例２のＬＣＤパネル構造体は、耐衝撃粘着層の厚みが本発明の範囲外である。そして、比較例２のＬＣＤパネル構造体はパネル割れ高さが１０ｃｍであり、実施例１〜６のＬＣＤパネル構造体と比べて耐衝撃性に劣ることが分かる。比較例３〜４のＬＣＤパネル構造体は、本発明の透明性の範囲である耐衝撃粘着層を有しないため、ヘイズが２．７〜５．０であり、透明性に劣る。比較例５のＬＣＤパネル構造体は、耐衝撃粘着層のｔａｎδのピーク値が０．６と小さいため、ガラス割れ高さが１０ｃｍであり、耐衝撃性に劣ることが分かる。また、比較例６のＬＣＤパネル構造体は、脱気工程のない製造方法で得られた耐衝撃粘着層を有する。そして、比較例６のＬＣＤパネル構造体を構成する耐衝撃粘着層は、耐衝撃粘着層と剥離コート付ポリエステルフィルムとの界面に気泡が見られ、放射線硬化性に劣ることが分かる。
【０１１０】
尚、本発明は、上記実施例に限らず、目的、用途に応じて本発明の範囲内で種々変更した実施例とすることができる。
【産業上の利用可能性】
【０１１１】
本発明のＬＣＤパネル構造体及びディスプレイ装置は、透明性及び耐衝撃性が要求される各種用途に適用することができる。例えば、本発明のＬＣＤパネル構造体及びディスプレイ装置は、上述した電子・電気機器等のディスプレイ装置の他、自動車用ガラス、建材用ガラス、防弾ガラス等に適用することができる。
【図面の簡単な説明】
【０１１２】
【図１】本発明のＬＣＤパネル構造体の一例を説明するための模式断面図である。
【図２】本発明のＬＣＤパネル構造体の一例を説明するための模式断面図である。
【図３】本発明のＬＣＤパネル構造体の一例を説明するための模式断面図である。
【図４】本実施例の耐衝撃性試験を説明するための模式図である。
【符号の説明】
【０１１３】
Ａ，Ａ１，Ａ２，Ａ３；ＬＣＤパネル構造体、１；ＬＣＤセル、２；耐衝撃粘着層、３，３ａ，３ｂ；光学フィルム層、６１；アクリル板、６２；基台、７；鉄球。
【図１】
2007171521.tif 000009
【図２】
2007171521.tif 000010
【図３】
2007171521.tif 000011
【図４】
2007171521.tif 000012